【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
13-16重量%のCr、
20-30重量%のMo、
2.2-3.2重量%のSi、および
バランスCo
を含んでなり；
約4.5と約7.5の間のCr:Si比、約9と約15の間のMo:Si比、耐摩耗性、および酸化腐食および還元腐食の両方に対する耐性を有する、Co系合金。
【請求項２】
13-16重量%のCr、
20-30重量%のMo、
2.2-3.2重量%のSi、および
48-62重量%のCo
から本質的になる、請求項1に記載の合金。
【請求項３】
ASTM規格G31-72にしたがって102℃の10%溶液中で試験した場合、約50ミル／年(1.3 mm／年)未満の肉厚減少によって特徴付けられる還元性酸H2SO4に対する耐食性を有する、請求項1または2に記載の合金。
【請求項４】
ASTM規格G31-72にしたがって66℃の65%溶液中で試験した場合、約300ミル／年(7.6 mm／年)未満の肉厚減少によって特徴付けられる酸化性酸HNO3に対する耐食性を有する、請求項1または2に記載の合金。
【請求項５】
ASTM規格G31-72にしたがって66℃の5%溶液中で試験した場合、約4ミル／年(0.1 mm／年)未満の肉厚減少によって特徴付けられる還元性酸HClに対する耐食性を有する、請求項1または2に記載の合金。
【請求項６】
ASTM規格E23-96にしたがってノッチ無しシャルピー衝撃試験により評価した場合、少なくとも約2.0ジュールの衝撃強さを有する、請求項1または2に記載の合金。
【請求項７】
ASTMG133-95にしたがって482℃にて窒化310ステンレス鋼平板と金属間摩耗接触した合金シリンダーを用いて試験した場合、約0.06立方ミリメートル未満の体積減少によって特徴付けられる耐金属間摩耗性を有する、請求項1に記載の合金。
【請求項８】
約14重量%のCrを含んでなる、請求項1に記載の合金。
【請求項９】
約26重量%のMoを含んでなる、請求項1に記載の合金。
【請求項１０】
約2.6重量%のSiを含んでなる、請求項1に記載の合金。
【請求項１１】
約5.4のCr:Si比を有する、請求項1に記載の合金。
【請求項１２】
約10.8のMo:Si比を有する、請求項1に記載の合金。
【請求項１３】
13-16重量%のCr、
20-30重量%のMo、
2.2-3.2重量%のSi、および
48-62重量%のCo
から本質的になり；
Mnを含有せず、Cuを含有せず、およびCr、Mo、およびSi以外の金属学的性質に影響を及ぼす材料を有する全ての合金化元素を含有せず；および
総微量元素含量が2重量%以下である、請求項1に記載の合金。
【請求項１４】
13-16重量%のCr、
20-30重量%のMo、
2.2-3.2重量%のSi、および
48-62重量%のCo
から本質的になり；
Mnを含有せず、Cuを含有せず、およびCr、Mo、およびSi以外の金属学的性質に影響を及ぼす材料を有する全ての合金化元素を含有せず；
総微量元素含量が2重量%以下であり；
4.5と7.5の間のCr:Si比および9と15の間のMo:Si比を有する、請求項1に記載の合金。
【請求項１５】
ASTM規格G31-72にしたがって102℃の10%溶液中で試験した場合、約50ミル／年(1.3 mm／年)未満の肉厚減少によって特徴付けられる還元性酸H2SO4に対する耐食性を有する、請求項14に記載の合金。
【請求項１６】
ASTM規格G31-72にしたがって66℃の65%溶液中で試験した場合、約300ミル／年(7.6 mm／年)未満の肉厚減少によって特徴付けられる酸化性酸HNO3に対する耐食性を有する、請求項14に記載の合金。
【請求項１７】
ASTM規格G31-72にしたがって66℃の5%溶液中で試験した場合、約4ミル／年(0.1 mm／年)未満の肉厚減少によって特徴付けられる還元性酸HClに対する耐食性を有する、請求項14に記載の合金。
【請求項１８】
約40-55体積%のラーベス相の微細構造を有する、請求項1に記載の合金。
【請求項１９】
約40-55体積%のラーベス相の微細構造と、約1.04と約1.36の間のラーベス相Cr:Si比を有する、請求項1に記載の合金。
【請求項２０】
13-16重量%のCr、
20-30重量%のMo、
2.2-3.2重量%のSi、および
48-62重量%のCo
から本質的になり；
Mnを含有せず、Cuを含有せず、およびCr、Mo、およびSi以外の金属学的性質に影響を及ぼす材料を有する全ての合金化元素を含有せず；
総微量元素含量が2重量%以下であり；
4.5と7.5の間のCr:Si比および9と15の間のMo:Si比を有し；
ASTM規格G31-72にしたがって102℃の10%溶液中で試験した場合、約50ミル／年(1.3 mm／年)未満の肉厚減少によって特徴付けられる還元性酸H2SO4に対する耐食性、ASTM規格G31-72にしたがって66℃の65%溶液中で試験した場合、約300ミル／年(7.6 mm／年)未満の肉厚減少によって特徴付けられる酸化性酸HNO3に対する耐食性、およびASTM規格G31-72にしたがって66℃の5%溶液中で試験した場合、約4ミル／年(0.1 mm／年)未満の肉厚減少によって特徴付けられる還元性酸HClに対する耐食性を示す、請求項1に記載の合金。
【請求項２１】
約14重量%のCr、
約26重量%のMo、
約2.6重量%のSi、および
48-62重量%のCo
から本質的になり；
Mnを含有せず、Cuを含有せず、およびCr、Mo、およびSi以外の金属学的性質に影響を及ぼす材料を有する全ての合金化元素を含有せず；および
総微量元素含量が2重量%以下である、請求項1に記載の合金。
【請求項２２】
13-16重量%のCr、
20-30重量%のMo、
2.2-3.2重量%のSi、および
48-62重量%のCo
から本質的になり；
Mnを含有せず；Cuを含有せず；およびCr、Mo、およびSi以外の金属学的性質に影響を及ぼす材料を有する全ての合金化元素を含有せず；
総微量元素含量が約2重量%以下であり；
4.5と7.5の間のCr:Si比および9と15の間のMo:Si比を有し；
ASTM規格G31-72にしたがって102℃の10%溶液中で試験した場合、約50ミル／年(1.3 mm／年)未満の肉厚減少によって特徴付けられる還元性酸H2SO4に対する耐食性、ASTM規格G31-72にしたがって66℃の65%溶液中で試験した場合、約300ミル／年(7.6 mm／年)未満の肉厚減少によって特徴付けられる酸化性酸HNO3に対する耐食性、およびASTM規格G31-72にしたがって66℃の5%溶液中で試験した場合、約4ミル／年(0.1 mm／年)未満の肉厚減少によって特徴付けられる還元性酸HClに対する耐食性、およびASTM規格E23-96にしたがってノッチ無しシャルピー衝撃試験により評価した場合、少なくとも約2.0ジュールの衝撃強さを示し、および
約40-55体積%のラーベス相を含んでなる微細構造を有する、Co系合金。
【請求項２３】
プラズマトランスファーアーク溶着、レーザークラッディング、プラズマ溶射、または高速フレーム溶射による溶着に適した粉末の形態である、請求項1に記載の合金。
【請求項２４】
溶棒の形態である、請求項1に記載の合金。
【請求項２５】
ワイヤーの形態である、請求項1に記載の合金。
【請求項２６】
電極の形態である、請求項1に記載の合金。
【請求項２７】
鋳造物の形態である、請求項1に記載の合金。
【請求項２８】
粉末冶金学的構成要素の形態である、請求項1に記載の合金。
【手続補正２】
【補正対象書類名】明細書
【補正対象項目名】００１８
【補正方法】変更
【補正の内容】
【００１８】
本発明の合金は、プラズマトランスファーアーク溶着、レーザークラッディング、プラズマ溶射、および高速フレーム溶射による溶着のための粉末の形態で提供される。また、合金は、ガスタングステンアーク溶接、シールド金属アーク溶接、またはガス金属アーク溶接による溶着のための、溶棒、ワイヤー、および電極の形態で提供され得る。また、合金は、鋳造物および粉末冶金学的構成要素の形態で提供され得る。